(57)【要約】【課題】  軽量で摘みやすい大きさを有し、且つ適度な弾力性と保形性を有している繊維集合体を提供すること。【解決手段】  本発明の繊維集合体は、絶乾質量が２０〜４００mｇで且つ比容積が２０〜１００ｃｍ3／ｇの塊状の繊維集合体であって、表層部の圧縮弾性率が内部の圧縮弾性率よりも高い。表層部と内部の圧縮弾性率の差は10〜40kPaであることが好ましく、表層部の圧縮弾性率は25〜60kPaであることが好ましく、内部の圧縮弾性率が5〜30kPaであることが好ましい。内部が親水性繊維で形成されていることが好ましく、該内部の外側が撥水性繊維で形成されていることが好ましい。【選択図】  図1
2006249620.tif 000002
【特許請求の範囲】
【請求項１】
絶乾質量が２０〜４００mｇで且つ比容積が２０〜１００ｃｍ3／ｇの塊状の繊維集合体であって、表層部の圧縮弾性率が内部の圧縮弾性率よりも高い繊維集合体。
【請求項２】
前記表層部と前記内部の圧縮弾性率の差が10〜40kPaであって、且つ前記表層部の圧縮弾性率が25〜60kPaであり、前記内部の圧縮弾性率が5〜30kPaである請求項１記載の繊維集合体。
【請求項３】
前記内部が親水性繊維で形成されており、該内部の外側が撥水性繊維で形成されている請求項１又は２記載の繊維集合体。
【請求項４】
前記親水性繊維が３０〜６０質量％であり、前記撥水性繊維が７０〜４０質量％である請求項１〜３の何れかに記載の繊維集合体。
【請求項５】
５０％圧縮したときの反発力が０．２〜４．０Ｎである請求項1〜４の何れかに記載の繊維集合体。
【請求項６】
直交する３軸で定められる三つの外形寸法のうちの最大外形寸法と最小外形寸法との差が、該三つの外形寸法の積の立方根の３０％以内である請求項１〜５の何れかに記載の繊維集合体。
【請求項７】
請求項１〜６の何れかに記載の繊維集合体に洗浄剤を含ませた清掃具。
【請求項８】
請求項１〜６の何れかに記載の繊維集合体の表層部に研磨剤を含ませた清掃具。
【発明の詳細な説明】
【技術分野】
【０００１】
本発明は、繊維を塊状に成形した繊維集合体及びそれを用いた清掃具に関する。
【背景技術】
【０００２】
繊維を丸めて塊状の集合体に成形し、種々の用途に適用した技術として、下記特許文献１、２の技術が知られている。特許文献１に記載の技術は、吸水性繊維をバインダー繊維で点接合して球状の綿とするものである。また、特許文献２に記載の技術は、主体繊維と主体繊維より低い軟化点を有する繊維を空気流によって詰物側地内に風送して加熱し、繊維同士を接合させて詰綿体を製造するものである。
【０００３】
ところで、これらの技術によって得られる繊維集合体は、成形時の圧力が強いため繊維が密に詰まってしまい比容積が小さく、また形状の制御が困難なため寸法安定性に欠けるものであった。
【０００４】
一方、下記特許文献３には、螺旋状の溝を外表面に有する内筒と該内筒の外側に配された外筒の内面との間に繊維の塊を投入し、該内筒をヒーターで加熱しながら回転させることによって、該溝と該外筒の内面の間で繊維の塊を転がしつつ当該内筒の軸方向に沿って移動させ、濾材やクッション材等に用いる繊維ボールを製造する技術が提案されている。しかしながら、この技術は、寸法安定性に優れる一方で、比容積の小さい繊維集合体では加熱による融着がほとんど起こらず、強度と大きな比容積を兼ね備えた繊維集合体を作るのが困難であった。
【０００５】
【特許文献１】特開平１０−１６８７２１号公報
【特許文献２】特開昭６１−１２５３７７号公報
【特許文献３】特開２００１−２９５１７０号公報
【発明の開示】
【発明が解決しようとする課題】
【０００６】
本発明は、上記課題に鑑みてなされたものであり、軽量で摘みやすい大きさを有し、且つ適度な弾力性と保形性を有し、種々の用途に用いることができる繊維集合体及びそれを用いた清掃具を提供することを目的とする。
【課題を解決するための手段】
【０００７】
本発明は、絶乾質量が20〜４００mｇで且つ比容積が２０〜１００ｃｍ3／ｇの塊状の繊維集合体であって、表層部の圧縮弾性率が内部の圧縮弾性率よりも高い繊維集合体を提供することにより前記目的を達成したものである。
【０００８】
また、本発明は、前記本発明の繊維集合体に洗浄剤を含ませた清掃具を提供するものである。
【０００９】
また、本発明は、前記本発明の繊維集合体の表層部に研磨剤を含ませた清掃具を提供するものである。
【発明の効果】
【００１０】
本発明によれば、軽量で摘みやすい大きさを有し、且つ適度な弾力性と保形性を有し、種々の用途に用いることができる繊維集合体及び清掃具が提供される。
【発明を実施するための最良の形態】
【００１１】
以下本発明を、その好ましい実施形態に基づき図面を参照しながら説明する。
【００１２】
図１は、本発明の繊維集合体の一実施形態を模式的に示すものである。図１において、符号１は繊維集合体（以下、単に繊維集合体ともいう。）を示している。
【００１３】
本実施形態の繊維集合体は、絶乾質量が２０〜４００mｇで且つ比容積が２０〜１００ｃｍ3／ｇである。絶乾質量及び比容積が斯かる範囲であると、軽量で摘みやすい大きさであり、洗浄剤を内部に保持できる空間を有するため、種々の用途に応用可能である。ここで、絶乾質量は、デシケータなどにより充分に乾燥させた後、電子天秤により測定される。また、比容積は、絶乾質量と別途測定した繊維集合体体積により算出される。本実施形態の繊維集合体の絶乾質量は、60〜300mｇがより好ましく、比容積は、20〜60ｃｍ3／ｇがより好ましい。
【００１４】
本実施形態の繊維集合体１は、表層部１１の圧縮弾性率が内部１２の圧縮弾性率よりも高く設けられている。このようにして表層部１１の圧縮弾性率を内部１２の圧縮弾性率よりも高く設定することにより、適度な変形し易さを保ちながら持ち易い（摘み易い）繊維集合体が得られる。このような圧縮弾性率の差は、表層部11と内部１２で繊維構成を変えることで発現させたり、後述するような表層部１１の繊維の熱処理やバインダー樹脂の塗布によって発現させたりすることができる。ここで、繊維集合体の表層部とは、表層より厚みで半径の30%内側までの部分をいう。また、繊維集合体の内部とは、半径の50%より内側の部分をいう。ただし、半径とは、任意の角度における繊維集合体の直径（外径）の半分をいう。
【００１５】
本実施形態の繊維集合体１は、表層部１１と内部１２の圧縮弾性率の差が10〜40kPaであることが好ましく、15〜35kPaであることがより好ましい。弾性率の差が斯かる範囲であると、摘む際にかかる力では変形が起きにくいため持ち運びし易く、また使用する際には軽く圧力をかけることで内部が圧縮されるため、容易に変形が可能である。
【００１６】
前記表層部１１と前記内部１２の圧縮弾性率は、構成繊維の変更や後述する熱処理条件などにより、それぞれ別々に制御することが可能である。表層部１１の圧縮弾性率は25〜60kPaであることが好ましく、30〜50kPaであることがより好ましい。また、内部１２の圧縮弾性率は5〜30kPaであることが好ましく、5〜20kPaであることがより好ましい。表層部１１の圧縮弾性率は、測定部位をカミソリ等で切り出し、圧縮試験機（KES FB-3 ：KATO TECH（株））によって測定される。測定部位の大きさは、繊維集合体のサイズに合わせて任意に設定して構わない。また、内部１２の圧縮弾性率は、測定部位をカミソリ等で切り出し、圧縮試験機（KES FB-3 ：KATO TECH（株））によって測定される。
【００１７】
本実施形態の繊維集合体は、５０％圧縮したときの反発力が０．２〜４．０Ｎであることが好ましく、0.3〜2.5Ｎであることがより好ましい。該反発力が斯かる範囲であると、所望の形状保持性（形状安定性）が得られ、例えば後述するような清掃具として使用した場合に、使用中に変形してもその後に元の形状に復元させることができる。ここで５０％圧縮したときの反発力は、圧縮試験機（テンシロンＲＴＭ-100：オリエンテック社）によって測定される。
【００１８】
本実施形態の繊維集合体は、外形を球体に近似した形状とすることによって、摘みやすいだけでなく、外部からの力によって変形を均一に起こすことができる観点から、図１に示すような直交する３軸ａ，ｂ，ｃで定められる三つの外形寸法ｌａ、ｌｂ、ｌｃのうちの最大外形寸法と最小外形寸法との差が、該三つの外形寸法の積（ｌａ×ｌｂ×ｌｃ）の立方根（以下、平均径ともいう。）の３０％以内が好ましく、0〜20％がより好ましい。これらの各外形寸法は、12〜35ｍｍが好ましく、15〜25ｍｍがより好ましい。ここで、前記各寸法は、ノギスで測定することができる。直行する３軸の原点は、任意に選んだ軸ａの外形寸法ｌａの中間に当たる点をとる。
【００１９】
本実施形態の繊維集合体に用いられる繊維は、一種類であってもよいし、内部とその外側とで異なる種類の繊維を用いることもできる。
【００２０】
内部とその外側に異なる繊維を用いる場合、前述のような熱処理によって圧縮弾性率の差を発現させる場合を考慮すると、内部に高融点、その外側を低融点の繊維とすることが好ましい。また、内部とその外側の層を形成する際に、異なる繊維どうしが分離せず、内部の偏芯を抑えて丸め加工が行える観点から繊維剛性の差の少ない繊維どうしを選択することが好ましい。
【００２１】
本実施形態の繊維集合体に用いられる繊維としては、ポリエチレンテレフタレート、ポリブチレンテレフタレート、ポリプロピレン、ポリエチレン、ナイロン、アクリル、ビスコースレーヨン、コットン、アセテート、パルプ、また合成繊維よりなる複合繊維などが挙げられる。
【００２２】
本実施形態の繊維集合体は、内部を親水性繊維で形成し、該内部の外側を撥水性繊維で形成することによって、繊維集合体がつぶされる等して変形を受けたときに当該繊維集合体の内部に保持された水分が適度にしみ出てくるようにできる。親水性繊維と撥水性繊維とを用いる場合には、水分の保持力および内部の親水性繊維部を覆うのに必要な撥水性繊維の量を考慮すると前記親水性繊維が３０〜６０質量％であることが好ましく、40〜60質量％であることがより好ましい。また、前記撥水性繊維が７０〜４０質量％であることが好ましく、60〜40質量％であることがより好ましい。
【００２３】
前記親水性繊維としては、ビスコースレーヨン、コットン、アセテート、パルプ、ランシール（東洋紡績(株））のような高吸水性繊維が挙げられる。前記撥水性繊維としては、ポ
リエチレンテレフタレート、ポリブチレンテレフタレート、ポリプロピレン、ポリエチレン、ナイロン、アクリルなどが挙げられる。
【００２４】
本実施形態の繊維集合体に用いられる繊維の繊維径は、０．５〜１０ｄｔｅｘが好ましく、0.9〜5.6ｄｔｅｘがより好ましい。繊維径が斯かる範囲であると、繊維の開繊性が良好なため投入前のウェブを均一にほぐれた状態にし易く、また変形に適した曲げ剛性を有するため高い比容積で球形に近似した形状にすることができる。本実施形態の繊維集合体に用いられる繊維の繊維長は、２０〜６５ｍｍが好ましく、38〜51ｍｍがより好ましい。繊維長が斯かる範囲であると、繊維の開繊性が良好なため投入前のウェブを均一にほぐれた状態にし易く、成形時および使用時に適度に構成繊維同士が絡み合うため繊維の脱落量が少ない。
【００２５】
繊維集合体には、繊維同士を接合するためのバインダーを含ませることができる。該バインダーの含有量は、繊維集合体の重量および繊維集合体に必要とされる反発力に応じて設定される。バインダーの含有量は、繊維集合体内部への浸漬防止および繊維集合体の弾力性／保形性を考慮すると、繊維１００質量部に対し、5〜30質量部が好ましく、10〜20質量部がより好ましい。該バインダーとしては、ホットメルトなどの接着剤が挙げられる。
【００２６】
繊維集合体には、吸水性樹脂等を含ませることができる。該吸水性樹脂の含有量は、繊維集合体の重量および外形寸法に応じて設定される。吸水性樹脂の含有量は、繊維集合体の保水量を考慮すると、繊維１００質量部に対し、3〜20質量部が好ましく、5〜15質量部がより好ましい。該吸水性樹脂としては、アクリル酸を主鎖とする吸水ポリマーなどが挙げられる。
【００２７】
次に、本実施形態の繊維集合体の製造方法について説明する。
本実施形態の繊維集合体の製造方法では、図２に示すように、使用する繊維を開繊してカード機によって繊維ウェブを作製した後、該繊維ウェブを所定の投入形態に加工してから丸め加工装置に投入し、丸め加工を行って繊維集合体１の前駆体を得る。そして、該前駆体を熱処理装置で熱処理して所望の繊維集合体を得る。
【００２８】
一層の繊維ウェブをそのまま投入形態とする場合には、目付は、15〜120ｇ／ｍ2が好ましく、20〜80ｇ／ｍ2がより好ましく、幅は、15〜40ｍｍが好ましく、長さは、15〜40ｍｍが好ましい。また、上述のように、繊維集合体の内部とその外側を異なる繊維とする場合には、内部用繊維ウェブの目付は、5〜60ｇ／ｍ2が好ましく、10〜35ｇ／ｍ2がより好ましく、幅は、15〜40ｍｍが好ましく、長さは、15〜40ｍｍが好ましい。外部用繊維ウェブの目付は、10〜100ｇ／ｍ2が好ましく、20〜90ｇ／ｍ2がより好ましく、幅は、15〜40ｍｍが好ましく、長さは、15〜40ｍｍが好ましい。使用するカード機は、繊維ウェブの形態に合わせて選択する。
【００２９】
内部用繊維ウェブと外部用繊維ウェブは、例えば、図３（ａ）に示すように、内部に配される繊維で構成される内部用の繊維ウェブ１２０を、外部に配される繊維で構成される外部用の繊維ウェブ１１０で挟んで積層して複合化し、図３（ｂ）に示すようにさらにこれを幅方向に縮めるように圧縮した投入形態としたり、図３（ｃ）に示すように、内部用の繊維ウェブ１２０の外側を外部用の繊維ウェブ１１０で包み込んで複合化した投入形態とすることが好ましい。積層して複合化する場合には、内部用の繊維ウェブの面積と外部用の繊維ウェブの面積を同じにすることが好ましい。
【００３０】
次に、前記投入形態にした繊維ウェブを、図４に示すような丸め加工装置２に投入する。図４に示すように、丸め加工装置２は、内面の摩擦抵抗が高く設けられた外筒２０と、外筒２０内に配され外周面に摩擦抵抗の高い螺旋状の溝２１０が設けられた内筒２１と、内筒２１を回転させる駆動源（図示せず）と、前記投入形態に加工された繊維ウェブを溝２１０に導く吸引手段２２と、丸め加工が施された繊維集合体の前駆体を溝２１０の外部に排出する排出手段２３とを備えている。
【００３１】
内筒２１の溝２１０の幅、深さ及び長さは、製造する繊維集合体の形態および重量、使用する繊維の曲げ剛性に応じて設定される。内筒２１の溝２１０の幅は、製造する繊維集合体の重量および使用する繊維の剛性を考慮すると12〜40mmが好ましく、15〜30mmがより好ましい。また、内筒２１の溝２１０の深さは、製造する繊維集合体の形態を考慮すると8〜28ｍｍが好ましく、10〜21mmがより好ましい。さらに、内筒２１の溝２１０の長さは、使用する繊維の曲げ剛性と寸法安定性を考慮すると5〜25mが好ましく、8〜20mがより好ましい。
【００３２】
内筒２１の溝２１０の表面粗さと外筒２０の内面２００の表面粗さは、使用する繊維の剛性や製造する繊維集合体の形態、溝の長さに応じて設定される。該表面粗さは、繊維集合体の転回率および表面に引っ掛かることで発生する繊維脱落を考慮すると0.25〜0.90が好ましく、0.35〜0.70がより好ましい。ここで、表面粗さは、研磨紙（600番）に400ｇｆの荷重をかけた際の静摩擦抵抗値により規定される値である。
【００３３】
前記投入形態に加工した繊維ウェブを、投入口２４を通して内筒２１の溝２１０と外筒２０の内面２００との間に投入し、内筒２１を回転させることによって、溝２１０と外筒２０の内面２００の間で繊維ウェブを転がしつつ当該内筒２１の軸方向に沿って移動させて丸め加工を行う。内筒２１の回転速度は、形状の安定性と生産性に応じて設定される。内筒２１の回転速度は、球形状の安定性を考慮すると8.5〜85回／分が好ましく、25〜70回／分がより好ましい。また、投入時の吸引圧は、投入する繊維ウェブの目付とサイズおよびウェブ強度に応じて設定される。吸引手段２２による吸引圧は、投入された繊維ウェブが引っ掛かりや滞留を起こさずにスムーズに装置内へと投入されることを考慮すると0.8〜2.5MＰａが好ましく、1.0〜2.0MＰａがより好ましい。
【００３４】
次に、丸め加工装置２で丸められた繊維集合体の前駆体を、排出口２５を通して取り出した後、熱処理装置で熱処理し、冷却して目的とする繊維集合体を得る。
熱処理装置の加熱方法に特に制限はない。加熱方法としては、熱風、マイクロ波、赤外線等を照射する加熱方法が挙げられる。表層部の圧縮弾性率向上および生産加工性を考慮すると熱風処理が好ましい。
熱処理装置による熱処理温度、熱処理時間等の熱処理条件は、製造する繊維集合体の形態に合わせて設定される。熱処理温度は、加工安定性および表層部と内部の圧縮弾性率の制御、バインダー成分の融点を考慮すると132〜150℃が好ましく、135〜145℃がより好ましい。
【００３５】
このようにして製造された本実施形態の繊維集合体は、所定の絶乾質量及び比容積を有しさらに表層部の圧縮剛性が内部よりも高いため、軽量で摘みやすい大きさを有し、且つ適度な弾力性と保形性を有して摘みやすい性能を有している。また、本実施形態の繊維集合体は、上述したような種々の構成とすることで、種々の特性を付与することができる。本実施形態の繊維集合体は、例えば、後述するような清掃具として好適に用いられる。
【００３６】
次に、本発明の清掃具の第１実施形態について説明する。
本実施形態の清掃具は、前記実施形態の繊維集合体に洗浄剤を含ませたものである。
洗浄剤は、清掃具の清掃対象物に応じて選択される。該洗浄剤としては、界面活性剤を含有する液剤が好ましい。洗浄剤には、必要に応じ、香料、防黴剤、除菌剤、増粘剤等を含有させてもよい。洗浄剤は、内部に含有させることが好ましい。繊維集合体に洗浄剤を含有させる方法に特に制限はない。繊維集合体に洗浄剤を含有させる方法としては、繊維集合体の洗浄剤への浸漬、洗浄剤の滴下、直接塗工、噴霧などが挙げられる。含浸量の安定性および内部への含浸に対する作業性を考慮すると浸漬ないしスポイトなどによる滴下が好ましい。
【００３７】
洗浄剤の含有量は、繊維集合体内部の最大保水量ならびに繊維集合体の弾力性／保形性に応じて設定される。洗浄剤の含有量は、より広い清掃可能面積の達成および非使用時に液垂れが発生しないという観点から、繊維集合体１００質量部に対し、100〜500質量部が好ましく、150〜350質量部がより好ましい。
【００３８】
本実施形態の清掃具は、繊維集合体を摘むか清掃対象物に押し当てて含有させた洗浄剤を表層部にしみ出させ、当該清掃対象物を擦って清掃する。本実施形態の清掃具は、必要に応じて繊維集合体に水を含ませてもよい。
【００３９】
本実施形態の清掃具は、上述のように、繊維集合体が所定の絶乾質量及び比容積を有しさらに表層部の圧縮剛性が内部よりも高いため、軽量で摘みやすい大きさを有し、且つ適度な弾力性と洗浄剤を含有させてもつぶれることのない保形性を有している。よって、細かい部分の拭き掃除に好適である。
【００４０】
次に、本発明の清掃具の第２実施形態について説明する。
本実施形態の清掃具は、前記実施形態の繊維集合体の表層部に研磨剤を含ませたものである。
研磨剤は、清掃具の清掃対象物に応じて選択される。研磨剤は、繊維集合体への保持性を考慮すると粉状の形態が好ましい。該研磨剤としては、炭酸カルシウム、炭化珪素、酸化ジルコニウム、酸化アルミニウム、酸化セリウム、酸化クロムが挙げられる。繊維集合体の表層部に研磨剤を含有させる方法に特に制限はない。繊維集合体に研磨剤を含有させる方法としては、研磨剤含浸液への浸漬、直接塗工、噴霧が挙げられる。含有量の安定化ならびに表層部への安定含有を考慮すると直接塗工が好ましい。
【００４１】
研磨剤の含有量は、繊維集合体の形態およびその構成繊維仕様に応じて設定される。研磨剤の含有量は、表層部に均一に含有される量であり、研磨剤の脱落が発生しにくいという観点から、5〜50wt%が好ましく、8〜40wt%がより好ましい。
【００４２】
本実施形態の清掃具は、清掃対象物を擦って使用される。必要に応じて繊維集合体に水や有機溶剤を含ませてもよい。
【００４３】
本実施形態の清掃具は、上述のように、繊維集合体が所定の絶乾質量及び比容積を有しさらに表層部の圧縮剛性が内部よりも高いため、軽量で摘みやすい大きさを有し、且つ適度な弾力性と研磨剤を含有させてもつぶれることのない保形性を有している。よって、細かい部分の研磨に好適である。
【００４４】
本発明の繊維集合体及び清掃具は、前記実施形態に制限されない。
【００４５】
本発明の清掃具は、繊維集合体に前記洗浄剤及び前記研磨剤を両方含有させてもよい。
【００４６】
本発明の繊維集合体は、前述のような清掃具に好適であるが、その用途は、清掃具に制限されない。本発明の繊維集合体の他の用途としては、芳香剤の芯材や化粧用パッド等が挙げられる。
【実施例】
【００４７】
以下、実施例により、本発明をさらに具体的に説明する。
下記実施例のようにして繊維集合体を作製し、さらに下記のようにして洗浄剤を含有させたて清掃具を作製した。得られた繊維集合体について、絶乾質量、比容積、表層部の圧縮弾性率、内部の圧縮弾性率、５０％圧縮反発力及び寸法形状を前述のようにして調べるとともに、得られた清掃具の清掃性能を下記のようにして評価した。それらの結果を表１に示す。
【００４８】
〔実施例１〕
下記繊維をカード機によって下記繊維ウェブにほぐし、さらに下記投入形態に加工した。
＜構成材料＞
内部用の繊維：ビスコースレーヨン、繊度1.7dtex、乾強度2.35cN/dtex
外部用の繊維：ポリエチレンテレフタレート／ポリエチレン（芯／鞘）複合繊維、融点265/130℃、繊度2.2dtex、乾強度2.65cN/dtex
内部用の繊維ウェブ：目付50ｇ／ｍ2、幅30ｍｍ、長さ30ｍｍ
外部用の繊維ウェブ：目付50ｇ／ｍ2、幅30ｍｍ、長さ30ｍｍ
投入形態：外部用ウェブ(25ｇ／ｍ2)／内部用ウェブ／外部用ウェブ(25ｇ／ｍ2)の三層構造
繊維の質量比率：50/50
【００４９】
下記丸め加工装置を用いて下記条件で丸め加工を行い、繊維集合体の前駆体を得た。
丸め加工装置：ファイバーボール成形機（池上機械（株））
内筒の溝の形態：幅20ｍｍ、深さ14ｍｍ、長さ17ｍ
回転数：17.0回/分
吸引圧：1.5MPa
【００５０】
下記熱処理装置を用い、得られた繊維集合体の前駆体に下記熱処理条件で熱処理を行って繊維集合体を得た。
熱処理装置：強制循環式恒温器（SSR-115：いすゞ製作所（株））
熱処理温度：145℃
熱処理時間：100秒
【００５１】
得られた繊維集合体に下記洗浄剤を滴下により含浸して下記含有量を含有させて清掃具を得た。
洗浄剤：カーボポールＥＴＤ2020（日光ケミカル社製の増粘剤）/2-アミノ-2-メチル-1-プロパノール/エタノール/ドデシルグルコシド（縮合度1.4）/イオン交換水＝0.07/0.1/6.0/0.1/93.73（重量%）
含有量：0.20ｇ／個
【００５２】
〔実施例２〕
繊維ウェブを下記繊維からなる一層とするとともに、下記投入形態に加工し、回転数を34.1 回/分、熱処理時間を72秒とした以外は、実施例１と同様にして繊維集合体及び清掃具を作製した。
繊維：ポリエチレンテレフタレート／ポリエチレン（芯／鞘）複合繊維、融点265/130℃、繊度2.2dtex、乾強度2.65cN/dtex
繊維ウェブ：目付  80ｇ／ｍ2、幅 35ｍｍ、長さ  35ｍｍ
【００５３】
〔比較例１〕
熱処理時間を180秒とした以外は、実施例２と同様にして繊維集合体及び清掃具を作製した。
【００５４】
〔比較例２〕
熱処理時間を45秒とした以外は、実施例２と同様にして繊維集合体及び清掃具を作製した。
【００５５】
〔清掃具の清掃性の評価〕
得られた清掃具の清掃性を下記のように３段階で評価した。
○：保形性に優れ、清掃対象面の形状に応じて自由に変形し、汚れが完全に落ちる。
△：保形性に優れるが、形状がほとんど変形せず、清掃対象面に汚れが僅かに残る。
×：保形性に劣り、操作性が悪く、汚れがほとんど落ちない。
【００５６】
【表１】
2006249620.tif 000003
【００５７】
表１に示したように、得られた繊維集合体は、表面部と内部で圧縮弾性率に差があり、また球形に近い形態であることが分かる。また、これらの繊維集合体を用いた清掃具は、保形性および弾力性に優れ、清掃対象面の汚れを除去するのに優れるものであった。
【図面の簡単な説明】
【００５８】
【図１】本発明の繊維集合体の一実施形態を模式的に示す図であり、（ａ）は斜視図、（ｂ）は断面図である。
【図２】本発明の繊維集合体の製造工程を模式的に示す図である。
【図３】本発明の繊維集合体の製造工程における繊維ウェブの投入形態を模式的に示す図であり、（ａ）は積層して複合化した投入形態を示す図、（ｂ）は（ａ）の投入形態をさらに幅方向に縮めた状態を示す図、（ｃ）は筒状にして複合化した投入形態を示す図である。
【図４】本発明の繊維集合体の丸め加工装置を模式的に示す断面図である。
【符号の説明】
【００５９】
１  繊維集合体
１１  表層部
１２  内部
【図１】
2006249620.tif 000004
【図２】
2006249620.tif 000005
【図３】
2006249620.tif 000006
【図４】
2006249620.tif 000007